(57)【要約】マグネシウムベースのスピネル構造を含む支持体を用いて触媒の非活性化を大幅に減少させることができる芳香族化合物の水素化反応用触媒及びその製造方法に関する。【選択図】図１
2021501680.tif 000002
【特許請求の範囲】
【請求項１】
触媒活性成分及び支持体を含む触媒において、
前記触媒活性成分としてマグネシウムベースのスピネル（ｓｐｉｎｅｌ）構造を有する下記の化学式１：
（化１）
ＭｇｘＡｌ２Ｏ３＋ｘ
［式中、ｘは０．１乃至１．０である。］
を含む
ことを特徴とする芳香族化合物の水素化反応用触媒。
【請求項２】
前記触媒はルテニウム、パラジウム、ロジウム、白金、ニッケル及びこれらの混合物からなる群より選択された１種以上の活性金属を含む
請求項１に記載の芳香族化合物の水素化反応用触媒。
【請求項３】
前記活性金属は０．１乃至１０重量％で含む
請求項２に記載の芳香族化合物の水素化反応用触媒。
【請求項４】
前記支持体は前記スピネル構造の支持体にルテニウム（Ｒｕ）又は酸化ルテニウム（ＲｕＯ２）が担持されている
請求項１に記載の芳香族化合物の水素化反応用触媒。
【請求項５】
前記支持体には酸化マグネシウム（ＭｇＯ）を０乃至５重量％で含む
請求項４に記載の芳香族化合物の水素化反応用触媒。
【請求項６】
前記触媒は粉末、粒子、顆粒及び成形された支持体から選択された少なくとも１つの形態である
請求項１に記載の芳香族化合物の水素化反応用触媒。
【請求項７】
前記触媒活性成分は金属塩溶液状態で前記支持体に担持される
請求項１に記載の芳香族化合物の水素化反応用触媒。
【請求項８】
前記触媒はエッグシェル（ｅｇｇ−ｓｈｅｌｌ）型である
請求項１に記載の芳香族化合物の水素化反応用触媒。
【請求項９】
前記エッグシェル型の触媒は気孔体積が０．１乃至１．５ｍｌ／ｇで、ＢＥＴ表面積が１０乃至３００ｍ２／ｇを有する
請求項８に記載の芳香族化合物の水素化反応用触媒。
【請求項１０】
前記Ｍｇ／Ａｌのモル比（ｍｏｌａｒ  ｒａｔｉｏ）は１:０．０６２５乃至０．５である
請求項１に記載の芳香族化合物の水素化反応用触媒。
【請求項１１】
請求項１ないし１０のいずれかに記載の触媒を用いて芳香族環（Ａｒｏｍａｔｉｃ  ｒｉｎｇ）を含む有機化合物の水素化に用いられる
ことを特徴とする芳香族化合物の水素化方法。
【請求項１２】
請求項１１に記載の触媒の水素化方法で製造される
ことを特徴とするジ（２−エチルヘキシル）シクロヘキサン−１，４−ジカルボキシレート（ＤＥＨＣＨ）。
【発明の詳細な説明】
【技術分野】
【０００１】
本発明は、芳香族化合物の水素化反応用触媒及びその製造方法に関し、より詳細にはマグネシウムベースのスピネル構造を含む支持体を用いて触媒の非活性化を大幅に減少させることができる芳香族化合物の水素化反応用触媒及びその製造方法に関する。
【背景技術】
【０００２】
フタレート（ｐｈｔｈａｌａｔｅ）系化合物はプラスチック、特にポリ塩化ビニル（ＰＶＣ）の可塑剤として広く用いられる物質である。例えば、電気電子製品、医薬品、ペイント顔料、潤滑剤、バインダー、界面活性剤、接着剤、タイル、食品容器、包装材などその使用用途が非常に広い。
【０００３】
しかし、いくつかのフタレート系化合物が環境汚染及び人間の内分泌障害問題を引き起こし得る物質であることが知られるとともに、その使用を減らすための努力として、ヨーロッパ、米国などの先進国を中心に使用規制が強化されている。特にフタレート系可塑剤のうちｄｉ（２−ｅｔｈｙｌｈｅｘｙｌ）ｐｈｔｈａｌａｔｅ（ＤＥＨＰ）、ｂｕｔｙｌ  ｂｅｎｚｙｌ  ｐｈｔｈａｌａｔｅ（ＢＢＰ）、ｄｉ−ｎ−ｂｕｔｙｌｐｈｔｈａｌａｔｅ（ＤＢＰ）、Ｄｉｉｓｏｎｏｎｙｌ  ｐｈｔｈａｌａｔｅ（ＤＩＮＰ）のような一部の製品は社会的に人のホルモン作用を妨害する、または混乱させる内分泌撹乱物質（ｅｎｄｏｃｒｉｎｅ ｄｉｓｒｕｐｔｅｒ）で環境ホルモンの疑いがあり、それを規制する動きがある。
【０００４】
よって、従来の可塑剤と同等な性能を示すとともに、環境ホルモン議論から自由な環境に優しい可塑剤を開発するための努力が行われているが、その１つにフタレート系化合物に含まれるベンゼン環を水素化した（ｈｙｄｒｏｇｅｎａｔｉｏｎ）化合物を用いる案がある。
【０００５】
ベンゼン環のような芳香族化合物の水素化反応は、ルテニウムのような遷移金属を活性成分を支持体に担持させた触媒を用いる方法が知られる。
【０００６】
これに関して、特許文献１には支持体の孔隙容積のうち３０％乃至４０％の孔隙直径が５０ｎｍ乃至１０，０００ｎｍ範囲内のマクロポーラスからなり、前記支持体の孔隙容積のうち６０％乃至７０％は孔隙直径が２ｎｍ乃至５０ｎｍ範囲内にあるメソポーラスからなるアルミナ支持体を用いる内容が開示されている。
【０００７】
また、特許文献２にはマクロポアを含有する支持体にルテニウムが含まれた活性金属を塗布して製造した触媒、ベンゼンポリカルボン酸（誘導体）を水素化して得られる新規の水素化生成物及びプラスチックにおいて可塑剤としてのこれらの用途に関する特許が開示されている。
【０００８】
また、特許文献３にはシリカ支持体にルテニウムを担持した触媒で単糖類及びオリゴ糖類の水素化で改善された活性及び高い生成物選択性を示す触媒に関する内容が開示されている。
【０００９】
しかし、前述した従来の前記遷移金属の触媒は反応が進むにつれ活性が急激に減少して歩留まりの低下を招くため、触媒活性の維持は商業的な面から非常に重要な問題となる。触媒活性の減少は触媒に対する様々な物理的及び化学的影響、例えば熱的、機械的又は化学的処理の結果として触媒活性部位の遮断又は触媒活性部位の損失によって招かれる。例えば、触媒不活性化又は老化は一般に触媒活性部位の焼結、沈着物の結果として金属の損失、又は活性部位の被毒（ｐｏｉｓｏｎｉｎｇ）によって招かれ、様々なメカニズムが存在する。このような触媒の活性減少による触媒交替及び再生工程は製品生産コストの増大につながる。
【００１０】
したがって、環境に優しい可塑剤として使用可能な物質を商業的な規模で生産するために、水素化反応に使用される触媒の性能を向上させて優れた活性を維持し触媒の寿命（ｌｉｆｅ  ｔｉｍｅ）を増加させるための方法が求められる。
【先行技術文献】
【特許文献】
【００１１】
【特許文献１】大韓民国登録特許第１０−０４６４５８１号
【特許文献２】大韓民国登録特許第１０−０６８８４０３号
【特許文献３】大韓民国登録特許第１０−０８９３７９４号
【発明の概要】
【発明が解決しようとする課題】
【００１２】
本発明は、上記した従来の技術の問題点と、過去から求められてきた技術的課題を解決することを目的とする。
【００１３】
本発明の目的は、マグネシウムベースのスピネル構造を含む支持体を含むことで、有機化合物内の芳香族を水素化して触媒の非活性化を大幅に減少させることができる芳香族化合物の水素化反応用触媒及びその製造方法を提供することにある。
【課題を解決するための手段】
【００１４】
このような目的を達成するための本発明による芳香族化合物の水素化反応用触媒は、
触媒活性成分及び支持体を含む触媒において、
前記触媒活性成分としてマグネシウムベースのスピネル（ｓｐｉｎｅｌ）構造を有する下記の化学式１を含むことができる。
【００１５】
（化１）
ＭｇｘＡｌ２Ｏ３＋ｘ
［式中、ｘは０．１乃至１の数である。］
【００１６】
本発明の好ましい一例によれば、前記支持体はルテニウム、パラジウム、ロジウム、白金、ニッケル及びこれらの混合物からなる群より選択された１種以上の活性金属を含むことができる。
【００１７】
本発明の好ましい一例によれば、前記活性金属は０．１乃至１０重量％で含むことができる。
【００１８】
本発明の好ましい一例によれば、前記支持体は前記スピネル構造の支持体にルテニウム（Ｒｕ）又は酸化ルテニウム（ＲｕＯ２）が担持され得る。
【００１９】
本発明の好ましい一例によれば、前記支持体には酸化マグネシウム（ＭｇＯ）を０乃至５重量％で含むことができる。
【００２０】
本発明の好ましい一例によれば、前記触媒は粉末、粒子、顆粒及び成形された形態から選択された少なくとも１つの形態であり得る。
【００２１】
本発明の好ましい一例によれば、前記触媒活性成分は金属塩溶液状態で前記支持体に担持され得る。
【００２２】
本発明の好ましい一例によれば、前記触媒はエッグシェル（ｅｇｇ−ｓｈｅｌｌ）型であり得る。
【００２３】
本発明の好ましい一例によれば、前記エッグシェル型の触媒は気孔体積が０．１乃至１．５ｍｌ／ｇで、ＢＥＴ表面積が１０乃至３００ｍ２／ｇを有し得る。
【００２４】
本発明の好ましい一例によれば、前記Ｍｇ／Ａｌのモル比（ｍｏｌａｒ  ｒａｔｉｏ）は０．０６２５乃至０．５であり得る。
【００２５】
一方、本発明は触媒を用いて芳香族環（Ａｒｏｍａｔｉｃ  ｒｉｎｇ）を含む有機化合物の水素化に使用される芳香族化合物の水素化方法及びそれを用いて製造されたシクロヘキサンポリカルボキシル酸又はシクロヘキサンポリカルボキシル酸誘導体であって
ｎ−Ｐｅｎｔｙｌ−ｉｓｏｐｅｎｔｙｌ−ｐｈｔｈａｌａｔｅを水素化して得られるシクロヘキサン−１，２−ジカルボキシル酸ジ（イソヘプチル）エステル、Ｄｉｉｓｏｈｅｐｔｙｌｐｈｔｈａｌａｔｅを水素化して得られるシクロヘキサン−１，２−ジカルボキシル酸ジ（イソヘプチル）エステル、Ｄｉｉｓｏｎｏｎｙｌｐｈｔｈａｌａｔｅを水素化して得られるシクロヘキサン−１，２−ジカルボキシル酸ジ（イソノニル）エステル、Ｂｉｓ（２−ｅｔｈｙｌｈｅｘｙｌ）ｐｈｔｈａｌａｔｅを水素化して得られるシクロヘキサン１，２−ジカルボキシル酸（２−エチルヘキシル）エステル、Ｄｉｏｃｔｙｌ  ｔｅｒｅｐｈｔｈａｌａｔｅ（（ｂｉｓ（２−ｅｔｈｙｌｈｅｘｙｌ）ｂｅｎｚｅｎｅ−１，４−ｄｉｃａｒｂｏｘｙｌａｔｅ）を水素化して得られるジ（２−エチルヘキシル）シクロヘキサン−１，４−ジカルボキシレート（ＤＥＨＣＨ）を提供する。
【発明の効果】
【００２６】
以上、説明した通り、本発明による水素化触媒は、マグネシウムベースのスピネル構造を含む支持体を含むことで、有機化合物内の芳香族を水素化して触媒の非活性化を大幅に減少させることができる効果がある。
【図面の簡単な説明】
【００２７】
【図１】本発明によるＭｇ導入ｓｐｉｎｅｌ支持体のＸＲＤ分析結果を示すグラフである。
【図２】本発明による触媒の製造時に各支持体による反応実験結果を示すグラフである。
【発明を実施するための形態】
【００２８】
後述する本発明に対する説明は、本発明が実施され得る特定の実施例を例示として参照する。これらの実施例は当業者が本発明を十分に実施できるように詳細に説明される。本発明の様々な実施例は、互いに異なるが相互排他的である必要はないことが理解されるべきである。例えば、本明細書に記載される特定の形状、構造及び特性は一実施例に関連して本発明の精神及び範囲から逸脱することなく他の実施例として具現され得る。
【００２９】
したがって、後述する詳細な説明は限定的な意味として取ろうとするものでなく、本発明の範囲は、適切に説明された場合、その請求項らが主張するものと均等な全ての範囲とともに添付された請求項によってのみ限定される。
【００３０】
以下、本発明の属する技術分野における通常の知識を有する者が本発明を容易に実施できるようにするために、本発明の好ましい実施例に関して詳細に説明する。
【００３１】
上述のように、従来の水素化工程で用いられるエッグシェル型の触媒が水素化反応時、触媒形態によって触媒の非活性化が現れることによって、触媒の交替費用、操業時間の減少などを生じさせる問題があった。
【００３２】
よって、本発明では、マグネシウムベースのスピネル構造を含む支持体を含むことで、有機化合物内の芳香族を水素化して触媒の非活性化を大幅に減少させて前述した問題点に対する解決案を模索した。
【００３３】
本発明によれば、触媒活性成分及び支持体を含む触媒において、前記触媒活性成分としてマグネシウムベースのスピネル（ｓｐｉｎｅｌ）構造を有する下記の化学式１を含む芳香族化合物の水素化反応用触媒を提供する。
【００３４】
（化２）
ＭｇｘＡｌ２Ｏ３＋ｘ
［式中、ｘは０．１乃至１の数である。］
【００３５】
本発明によれば、前記触媒活性成分は金属塩溶液状態で前記支持体に担持され得る。
【００３６】
具体的には、前記支持体はルテニウム、パラジウム、ロジウム、白金、ニッケル及びこれらの混合物からなる群より選択された１種以上の活性金属を含む。ここで、好ましくは、前記活性金属は０．１乃至１０重量％で含むことができ、より好ましくは０．３乃至５重量％で含むことができる。
【００３７】
本発明によれば、前記支持体は前記スピネル構造の支持体に、例えば、ルテニウム（Ｒｕ）又は酸化ルテニウム（ＲｕＯ２）が担持され得る。ここで、前記支持体には酸化マグネシウム（ＭｇＯ）を０乃至５重量％で含むことができる。
【００３８】
この時、前記酸化マグネシウム（ＭｇＯ）が５重量％を超過して含まれる場合は触媒の活性減少が現れ得るか、又は副反応が現れ得る問題があり得るので上記の範囲が特に好ましい。
【００３９】
一方、本発明による触媒は粉末、粒子、顆粒又は成形された形態であることができ、好ましくは成形された形態である。
【００４０】
以下、本発明の好ましい実施例によって本発明の構成及び作用をより詳細に説明する。ただし、これは本発明の好ましい例示として提示されたものであっていかなる意味でもこれによって本発明が制限されると解釈されてはならない。
【００４１】
ここに記載されていない内容は本技術分野における熟練者であれば十分に技術的に類推できることであるので、その説明を省略する。
【実施例】
【００４２】
<実施例１>スピネル構造のＭｇｘＡｌ２Ｏ３＋ｘ支持体の製造
構造変形（Ｓｔｒｕｃｔｕｒａｌ  ｔｒａｎｓｆｏｒｍａｔｉｏｎ）のためのアルミナペレット支持体にＭｇ／Ａｌのモル比を所望の比率に合わせるために（ＭｇＡｌ２Ｏ４スピネルの場合は１：２）必要なマグネシウム前駆体及びこれを過量の蒸溜水に溶かした水溶液を入れて、１２０℃の強制対流式熱風オーブンで乾燥させた。その後、乾燥された支持体を空気流動下の電気炉で所定温度で焼成（ｃａｌｃｉｎａｔｉｏｎ）を経た後、徐々に室温まで冷却させて最終的なスピネル構造のＭｇｘＡｌ２Ｏ３＋ｘ支持体を収得した。このように製造された支持体の構造をＸＲＤ分析して図１に表し、支持体の窒素吸脱着結果及び水吸収による孔隙容積計算結果を下記表１に表した。
【００４３】
【表１】
2021501680.tif 000003
【００４４】
図１に示すように、ガンマアルミナの場合、約３２．６゜、３７゜、３９．２゜、４５〜４６゜、６７゜周辺でピークが存在するが、一方で、構造が変形された支持体の場合、約１９゜、３１．５゜、３７゜、４５゜、５９．５゜、６６゜でピークが存在しＭｇ導入量が増加するほどスピネル構造に構造変形が起きたことが確認できる。
【００４５】
<実施例２>支持体にルテニウムナノ粒子が担持された触媒の製造
担持触媒内のルテニウム重量が１重量％になるようにルテニウム前駆体を計量した後、支持体（アルミナ乃至構造変形したＭｇｘＡｌ２Ｏ３＋ｘ支持体）孔隙容積の９７％になるように水溶液の体積を調節した後、ｉｎｃｉｐｉｅｎｔ  ｗｅｔｎｅｓｓ  ｉｍｐｒｅｇｎａｔｉｏｎ方法によって支持体内貴金属を担持させた。担持された触媒を１２０℃の強制対流式熱風オーブンで乾燥させた後、乾燥された触媒を空気流動下の電気炉で４００℃焼成（ｃａｌｃｉｎａｔｉｏｎ）を経た後、徐々に室温まで冷却させて最終的にルテニウムが支持体に担持された触媒を収得した。
【００４６】
<実施例３>上記方法によって製造された触媒を用いたバッチ式反応器内でのＤＯＴＰ（ジオクチルテレフタレート）水素化反応
実施例２で製造された触媒６ｃｃをｍａｇｎｅｄｒｉｖｅに装着された触媒バスケット に充填した後、３００ｍｌバッチ式反応器（オートクレーブ）で２５０ｍｌのジオクチルテレフタレート溶液と１５０ｂａｒ  Ｈ２、１８０℃温度で１時間３０分反応を進めた。反応後、水素解圧及び生成物を反応器から除去し、再度同一量のＤＯＴＰを入れて数回再反応を進め、これを用いて触媒の連続バッチ式反応器の転化率の推移を測定しその結果を図２に表した。
【００４７】
［比較例］
<比較例１>γ−ａｌｕｍｉｎａ支持体にルテニウムナノ粒子が担持された触媒の製造
γ−ａｌｕｍｉｎａ支持体にルテニウムが１重量％になるようにルテニウム前駆体を計量した後、支持体孔隙容積の９７％になるように水溶液の体積を調節した後、ｉｎｃｉｐｉｅｎｔ  ｗｅｔｎｅｓｓ  ｉｍｐｒｅｇｎａｔｉｏｎ方法によって支持体内貴金属を担持させた。その後、担持された触媒を１２０℃の強制対流式熱風オーブンで乾燥させた後、乾燥された触媒を空気流動下の電気炉で４００℃焼成（ｃａｌｃｉｎａｔｉｏｎ）を経た後、徐々に室温まで冷却させて最終的にルテニウムが支持体に担持された触媒を収得した。
【００４８】
［実験例］
Ａｌ２Ｏ３アルミナ支持体にＭｇ（ＮＯ３）２水溶液を添加した後、乾燥及び焼成を進め、ＭｇｘＡｌ２Ｏ３＋ｘ形態のスピネル構造触媒支持体を製造し、該当支持体を用いてＲｕＮＯ（ＮＯ３）３水溶液に担持した後、乾燥焼成してＲｕＯ２／ＭｇｘＡｌ２Ｏ３＋ｘ触媒を製造した。このように備えられた該当開発触媒を用いオートクレーブ及びトリクルベッド反応器 でＤＯＴＰ（Ｄｉｏｃｔｙｌ  ｔｅｒｅｐｈｔｈａｌａｔｅ）を水素化反応を進め、ＤＥＨＣＨ（Ｄｉ（２−ｅｔｈｙｌｈｅｘｙｌ）−１，４−ｃｙｃｌｏｈｅｘａｎｅ  ｄｉｃａｒｂｏｘｙｌａｔｅ）を製造した。
【００４９】
下記表２に示すように、オートクレーブ反応で反応回数によって触媒の非活性化を観察した結果、ｇａｍｍａ、ｔｈｅｔａ−ａｌｕｍｉｎａを支持体として用いて担持させた触媒の非活性化は速やかに現れるが、一方で、ＭｇｘＡｌ２Ｏ３＋ｘ又はＭｇＯＭｇｘＡｌ２Ｏ３＋ｘを支持体として用いて製造した触媒の本特許で平均転化率の減少で表現される非活性化は相当量が減少したことが確認できた。
【００５０】
【表２】
2021501680.tif 000004
【００５１】
以上、本発明が具体的な構成要素などのような特定の事項と限定された実施例及び図面によって説明されたが、これは本発明のより全般的な理解を助けるために提供されたものに過ぎず、本発明が上記実施例らに限定されることではなく、本発明の属する技術分野における通常の知識を有する者であればこのような記載から様々な修正及び変形を試みることができる。
したがって、本発明の思想は上記説明された実施例に限定されてはならず、後述する特許請求の範囲だけでなくこの特許請求の範囲と均等に又は等価的に変形されたあらゆるものは本発明の思想の範疇に属すると言える。
【図１】
2021501680.tif 000005
【図２】
2021501680.tif 000006
【国際調査報告】
2021501680.tif 000007
2021501680.tif 000008
2021501680.tif 000009
2021501680.tif 000010